ВОДНЫЕ ДИСПЕРСИИ ПОЛИУРЕТАНА

1. Водная композиция, содержащая одно или большее количество анионогенных поверхностно-активных веществ и дополнительно содержащая диспергированные частицы, которые включают полиуретан, где указанный полиуретан является продуктом реакции группы реагентов (GR1), где GR1 включает один или большее количество ароматических полиизоцианатов и полиольный компонент, где указанный полиольный компонент включает
(a) один или большее количество сложных полиэфирполиолов в количестве, составляющем от 50 до 99 мас. % в пересчете на массу указанного полиольного компонента,
(b) один или большее количество диолов, содержащих гидрофильную боковую цепь, в количестве, составляющем от 0,1 до 10 мас. % в пересчете на массу указанного полиольного компонента, и
(c) один или большее количество полиолов, отличающихся от (а) и (b), в количестве, составляющем от 0,9 до 40 мас. % в пересчете на массу указанного полиольного компонента.
2. Композиция по п. 1, в которой (с) включает один или большее количество полиэтиленгликолей в количестве, составляющем от 2 до 20 мас. % в пересчете на массу указанного полиольного компонента.
3. Композиция по п. 2, в которой полное количество включенных в указанный полиольный компонент простых полиэфирполиолов, которые не являются указанными полиэтиленгликолями и не являются диолами, содержащими гидрофильную боковую цепь, составляет 20 мас. % или менее в пересчете на полную массу указанного полиольного компонента.
4. Композиция по п. 1, в которой (с) включает один или большее количество мономерных диолов в количестве, составляющем от 0,5 до 5 мас. % в пересчете на массу указанного полиольного компонента.
5. Композиция по п. 1, в которой сложный полиэфирполиол (а) включает один или большее количество алифатических сложных полиэфирполиолов.
6. Композиция по п. 1, в которой указанный GR1 дополнительно включает один или большее количество полиаминов.
7. Композиция по п. 1, где указанная композиция дополнительно содержит один или большее количество изоцианатных сшивающих реагентов.
8. Композиция по п. 7, в которой указанный изоцианатный сшивающий реагент включает один или большее количество гидрофильно модифицированных тримеров мономерных диизоцианатов.
9. Водная композиция, содержащая диспергированные частицы, которые включают полиуретан, где указанный полиуретан является продуктом реакции группы реагентов (GR1), где GR1 включает один или большее количество ароматических полиизоцианатов и полиольный компонент, где указанный полиольный компонент включает
(a) один или большее количество сложных полиэфирполиолов в количестве, составляющем от 50 до 99 мас. % в пересчете на массу указанного полиольного компонента,
(b) один или большее количество диолов, содержащих гидрофильную боковую цепь, в количестве, составляющем от 0,1 до 10 мас. % в пересчете на массу указанного полиольного компонента, где указанная гидрофильная боковая цепь содержит одну или большее количество анионных групп; и
(c) один или большее количество полиолов, отличающихся от (а) и (b), в количестве, составляющем от 0,9 до 40 мас. % в пересчете на массу указанного полиольного компонента.
10. Способ склеивания металлической фольги с полимерной пленкой, включающий стадии
(А) нанесения слоя композиции по п. 1 на поверхность указанной металлической фольги,
(B) сушки указанного слоя указанной клеящей композиции с получением слоя высушенного клея, и
(C) проводимого после указанной сушки приведения в соприкосновение поверхности полимерной пленки с указанным слоем указанной высушенной клеящей композиции.